(57)【要約】【課題】接着力に優れ、種々の偏光板用保護フィルムと偏光子との貼り合わせに好適であり、また、耐熱衝撃性等の耐久性に優れた活性エネルギー線硬化性接着剤組成物、偏光板用接着剤組成物、偏光板用接着剤、およびそれを用いてなる偏光板を提供する。【解決手段】オキセタン化合物（Ａ）、および、トリアジン骨格含有エポキシ化合物（Ｂ）を含有してなる活性エネルギー線硬化性接着剤組成物。【選択図】なし【特許請求の範囲】
【請求項１】
オキセタン化合物（Ａ）、および、トリアジン骨格含有エポキシ化合物（Ｂ）を含有してなることを特徴とする活性エネルギー線硬化性接着剤組成物。
【請求項２】
オキセタン化合物（Ａ）とトリアジン骨格含有エポキシ化合物（Ｂ）の含有重量比が、（Ａ）／（Ｂ）＝２０／１〜１／１０であることを特徴とする請求項１記載の活性エネルギー線硬化性接着剤組成物。
【請求項３】
トリアジン骨格含有エポキシ化合物（Ｂ）以外のエポキシ化合物（Ｃ）を含有することを特徴とする請求項１または２記載の活性エネルギー線硬化性接着剤組成物。
【請求項４】
トリアジン骨格含有エポキシ化合物（Ｂ）とエポキシ化合物（Ｃ）の含有重量比が、（Ｂ）／（Ｃ）＝１／９〜９／１であることを特徴とする請求項３記載の活性エネルギー線硬化性接着剤組成物。
【請求項５】
エポキシ化合物（Ｃ）が、脂肪族系エポキシ化合物および芳香族系エポキシ化合物の少なくとも一方であることを特徴とする請求項３または４記載の活性エネルギー線硬化性接着剤組成物。
【請求項６】
請求項１〜５のいずれか一項に記載の活性エネルギー線硬化性接着剤組成物を用いてなることを特徴とする偏光板用接着剤組成物。
【請求項７】
請求項６記載の偏光板用接着剤組成物の硬化物からなることを特徴とする偏光板用接着剤。
【請求項８】
請求項７記載の偏光板用接着剤を介して偏光子と保護フィルムが貼り合わされてなることを特徴とする偏光板。
【発明の詳細な説明】
【技術分野】
【０００１】
本発明は、活性エネルギー線硬化性接着剤組成物、偏光板用接着剤組成物、偏光板用接着剤、およびそれを用いた偏光板に関するものであり、さらに詳しくは、液晶表示装置等に用いられる偏光板を構成する偏光子と保護フィルムの貼り合せに好適な活性エネルギー線硬化性接着剤組成物に関するものである。
【背景技術】
【０００２】
液晶表示装置は、液晶テレビ、コンピューターディスプレイ、携帯電話やデジタルカメラ等の画像表示装置として幅広く用いられている。かかる液晶表示装置は、液晶が封入されたガラス基板の両側に偏光板が積層された構成となっており、必要に応じて位相差板等の各種光学機能フィルムがこれに積層されている。
【０００３】
従来より、偏光板は、ポリビニルアルコール系フィルムよりなる偏光子の少なくとも一方の面、好ましくは両方の面に保護フィルムを貼り合わせた構成として用いられている。ここで、偏光子としては、高ケン化度のポリビニルアルコール系樹脂（以下、ポリビニルアルコールを「ＰＶＡ」と略記する。）を用いて製膜してなるＰＶＡ系フィルム中にヨウ素等の二色性材料が分散、吸着され、好ましくはさらにホウ酸等の架橋剤によって架橋された、一軸延伸ＰＶＡ系フィルムが広く用いられている。このような偏光子は、一軸延伸ＰＶＡ系フィルムであるがゆえに、高湿度下においては収縮しやすくなるため、耐湿性や強度を補うことを目的に、偏光子に保護フィルムが貼り合わされる。
【０００４】
かかる保護フィルムとしては、セルロース樹脂、ポリカーボネート樹脂、環状ポリオレフィン樹脂、（メタ）アクリル樹脂、およびポリエステル樹脂等の熱可塑性樹脂が透明性、機械的強度、熱安定性、水分遮断性、等方性等に優れる点で用いられているが、特にはトリアセチルセルロース（ＴＡＣ）樹脂からなる保護フィルムが広く用いられてきた。
【０００５】
そして、これらの保護フィルムは、接着剤によって偏光子と貼り合わされるが、かかる接着剤としては、親水性表面をもつ偏光子に対する接着性の点から、ＰＶＡ系樹脂水溶液、特に偏光子と同様の高ケン化度ＰＶＡ系樹脂を主体とするＰＶＡ系樹脂水溶液が好ましく用いられている。
【０００６】
ところで、近年では、偏光板の薄膜化が求められており、これまで保護フィルムとして最も一般的に使用されてきたトリアセチルセルロース（ＴＡＣ）フィルムに替えて、アクリル系フィルムや環状オレフィン系樹脂（ＣＯＰ）フィルムが使用されるようになってきた。しかし、これらトリアセチルセルロース（ＴＡＣ）フィルムに替わる保護フィルムは、従来のＰＶＡ系接着剤では偏光子と強固に貼り合せることが困難であったり、得られる偏光板の外観不良が発生したりする問題があった。これはアクリル系フィルムや環状オレフィン系樹脂（ＣＯＰ）フィルムがトリアセチルセルロース（ＴＡＣ）フィルムに比べて疎水性であり、透湿度が低いために水を充分に乾燥できないことによるものである。そのため、ＰＶＡ系接着剤に替わるものとして、アクリル系フィルムや環状オレフィン系樹脂（ＣＯＰ）フィルム等の保護フィルムの貼り合せにも好適な種々の接着剤の開発が行なわれている。
【０００７】
例えば、特許文献１では、オキセタン化合物とエポキシ化合物を特定の割合で含有する光硬化性接着剤組成物が提案されており、上記エポキシ化合物として、脂肪族系エポキシ化合物や芳香族系エポキシ化合物が用いられている。そして、上記光硬化性接着剤組成物は活性エネルギー線照射によるカチオン重合で硬化されるため、透湿度の低い樹脂フィルムを保護膜とする場合であっても、充分な接着強度で、外観不良等の問題を起こすことなく、偏光子の片面または両面に保護膜が貼合された偏光板を提供できる旨記載されている。
【先行技術文献】
【特許文献】
【０００８】
【特許文献１】特開２０１０−２０９１２６号公報
【発明の概要】
【発明が解決しようとする課題】
【０００９】
しかしながら、上記特許文献１の接着剤組成物では、近年の使用環境の多様化や、保護フィルムの種類等によっては、接着力や耐久性に関して充分満足のいくものではなく、さらなる向上が望まれていた。
【００１０】
そこで、本発明ではこのような背景下において、接着力に優れる接着剤であり、種々の偏光板用保護フィルムと偏光子との貼り合わせに好適であり、また、耐熱衝撃性等の耐久性に優れた活性エネルギー線硬化性接着剤組成物、偏光板用接着剤組成物、偏光板用接着剤、およびそれを用いた偏光板を提供するものである。
【課題を解決するための手段】
【００１１】
しかるに本発明者等は、かかる事情に鑑み鋭意研究を重ねた結果、活性エネルギー線硬化型の接着剤組成物において、オキセタン化合物（Ａ）とともに、従来用いられていたエポキシ化合物に代えて、トリアジン骨格含有エポキシ化合物（Ｂ）を必須成分として用いることにより、上記トリアジン骨格の極性に起因して、耐久性と接着性のバランスに優れた接着剤層が得らえることを見出した。
【００１２】
＜発明の要旨＞
本発明は、オキセタン化合物（Ａ）、および、トリアジン骨格含有エポキシ化合物（Ｂ）を含有してなる活性エネルギー線硬化性接着剤組成物を第１の要旨とするものである。
【００１３】
さらに、本発明は、上記活性エネルギー線硬化性接着剤組成物を用いてなる偏光板用接着剤組成物を第２の要旨とする。また、上記偏光板用接着剤組成物の硬化物からなる偏光板用接着剤を第３の要旨とする。そして、上記偏光板用接着剤を介して偏光子と保護フィルムが貼り合わされてなる偏光板を第４の要旨とする。
【発明の効果】
【００１４】
本発明の活性エネルギー線硬化性接着剤組成物は、オキセタン化合物（Ａ）、および、トリアジン骨格含有エポキシ化合物（Ｂ）を含有するものである。このため、種々の偏光板用保護フィルムと偏光子とを充分に接着することができ、さらに、耐久性にも優れた偏光板を得ることができる。
【００１５】
また、オキセタン化合物（Ａ）とトリアジン骨格含有エポキシ化合物（Ｂ）の含有重量比がＡ／Ｂ＝２０／１〜１／１０であると、接着力および耐久性が一層向上するとともに、硬化性が向上することとなる。
【００１６】
トリアジン骨格含有エポキシ化合物（Ｂ）以外のエポキシ化合物（Ｃ）を含有すると、接着力や耐久性が向上したり、塗工性が向上することとなる。
【００１７】
トリアジン骨格含有エポキシ化合物（Ｂ）とエポキシ化合物（Ｃ）の含有重量比が、Ｂ／Ｃ＝１／９〜９／１であると、接着力および耐久性が一層向上することとなる。
【００１８】
上記活性エネルギー線硬化性接着剤組成物を用いてなる偏光板用接着剤組成物は、乾燥工程を要しないため偏光板の生産効率が高く、かつ、接着力および耐久性に優れた偏光板を得ることができる。
【発明を実施するための形態】
【００１９】
以下、本発明を詳細に説明するが、これらは望ましい実施態様の一例を示すものである。
【００２０】
本発明の活性エネルギー線硬化性接着剤組成物（以下、接着剤組成物と略す場合がある。）は、オキセタン化合物（Ａ）、および、トリアジン骨格含有エポキシ化合物（Ｂ）を含有してなるものである。以下、順に接着剤組成物の各成分を説明する。
【００２１】
なお、本発明において、（メタ）アクリルとはアクリルあるいはメタクリルを、（メタ）アクリロイルとはアクリロイルあるいはメタクリロイルを、（メタ）アクリレートとはアクリレートあるいはメタクリレートをそれぞれ意味するものである。
【００２２】
＜オキセタン化合物（Ａ）＞
本発明で用いられるオキセタン化合物（Ａ）は、分子内にオキセタニル基を１個以上有する化合物であればよい。
オキセタン化合物（Ａ）としては、例えば、３−エチル−３−ヒドロキシメチルオキセタン、３−エチル−３−[（２−エチルヘキシルオキシメチル）]オキセタン、３−エチル−３−（フェノキシメチル）オキセタン、３−エチル−３−（シクロヘキシルオキシメチル）オキセタン、３−エチル−３−（オキシラニルメトキシ）オキセタン、（メタ）アクリル酸（３−エチルオキセタン−３−イル）メチル等の分子内にオキセタニル基を１個有するオキセタン化合物や、３−エチル−３｛［（３−エチルオキセタン−３−イル）メトキシ］メチル｝オキセタン、１，４−ビス[（３−エチル−３−オキセタニル）メトキシメチル]ベンゼン、４，４'−ビス[（３−エチル−３−オキセタニル）メトキシメチル]ビフェニル等の分子内にオキセタニル基を２個以上有するオキセタン化合物、等があげられる。これらオキセタン化合物（Ａ）は単独で、もしくは２種以上併せて用いることができる。
【００２３】
なかでも、容易に入手可能であり、希釈性（低粘度）、相溶性に優れるなどの点から、３−エチル−３−ヒドロキシメチルオキセタン、１，４−ビス[（３−エチル−３−オキセタニル）メトキシメチル]ベンゼン、３−エチル−３−[（２−エチルヘキシルオキシメチル）]オキセタン、３−エチル−３−（オキシラニルメトキシ）オキセタン、（メタ）アクリル酸（３−エチルオキセタン−３−イル）メチル、３−エチル−３｛［（３−エチルオキセタン−３−イル）メトキシ］メチル｝オキセタン等が好ましく用いられる。
【００２４】
また、塗工性や接着性の点から、分子量５００以下の室温で液状のものが好ましく、更に硬化性、耐久性にも優れる点から、分子内に２個以上オキセタニル基を含有するオキセタン化合物や分子内に１個のオキセタニル基と１個の（メタ）アクリロイル基または１個のエポキシ基を含有するオキセタン化合物が好ましく、特には、３−エチル−３｛［（３−エチルオキセタン−３−イル）メトキシ］メチル｝オキセタン、３−エチル−３−（オキシラニルメトキシ）オキセタン、（メタ）アクリル酸（３−エチルオキセタン−３−イル）メチルが好ましく用いられる。
【００２５】
上記オキセタン化合物（Ａ）として、具体的には、市販品の、アロンオキセタンＯＸＴ−１０１、アロンオキセタンＯＸＴ−１２１、アロンオキセタンＯＸＴ−２１１、アロンオキセタンＯＸＴ−２１２、アロンオキセタンＯＸＴ−２１３、アロンオキセタンＯＸＴ−２２１（いずれも東亞合成社製）を用いることができる。特にはアロンオキセタンＯＸＴ−１０１、アロンオキセタンＯＸＴ−２２１が好ましい。
【００２６】
＜トリアジン骨格含有エポキシ化合物（Ｂ）＞
上記トリアジン骨格含有エポキシ化合物（Ｂ）は、分子内にエポキシ基を１個以上とトリアジン骨格を含有するものであり、例えば、トリス（２，３−エポキシプロピル）−イソシアヌレート、トリス（３，４−エポキシブチル）−イソシアヌレート、トリス（４，５−エポキシペンチル）−イソシアヌレート、トリス−（５，６−エポキシヘキシル）−イソシアヌレート、トリス（６，７−エポキシヘプチル）−イソシアヌレート、トリス（７，８−エポキシオクチル）−イソシアヌレート等があげられる。これらは単独でもしくは２種以上併せて用いることができる。
【００２７】
上記トリアジン骨格含有エポキシ化合物（Ｂ）は、接着性、耐久性の点から、エポキシ当量が１２０ｇ／ｅｑ以上であることが好ましく、特に好ましくは１２０〜３００ｇ／ｅｑ、更に好ましくは１２０〜２５０ｇ／ｅｑである。
【００２８】
トリアジン骨格含有エポキシ化合物（Ｂ）として、具体的には、市販品の、日産化学工業社製のＴＥＰＩＣシリーズ（ＴＥＰＩＣ−Ｇ、ＴＥＰＩＣ−Ｓ、ＴＥＰＩＣ−ＳＳ、ＴＥＰＩＣ−ＨＰ、ＴＥＰＩＣ−Ｌ、ＴＥＰＩＣ−ＰＡＳ、ＴＥＰＩＣ−ＶＬ、ＴＥＰＩＣ−ＵＣ、ＴＥＰＩＣ−ＦＬ等）等を用いることができる。なかでも、相溶性の点から、液状エポキシ化合物であるＴＥＰＩＣ−ＰＡＳ、ＴＥＰＩＣ−ＶＬ、ＴＥＰＩＣ−ＵＣ、ＴＥＰＩＣ−ＦＬが好ましい。
【００２９】
上記オキセタン化合物（Ａ）とトリアジン骨格含有エポキシ化合物（Ｂ）の含有重量比は、（Ａ）／（Ｂ）＝２０／１〜１／１０であることが好ましい。より好ましくは（Ａ）／（Ｂ）＝１０／１〜１／５、特に好ましくは（Ａ）／（Ｂ）＝５／１〜１／２、更に好ましくは（Ａ）／（Ｂ）＝５／１〜１／１である。トリアジン骨格含有エポキシ化合物（Ｂ）の比率が高すぎると、接着剤組成物が増粘し塗工性が低下したり、硬化速度が低下する傾向がある。また、トリアジン骨格含有エポキシ化合物（Ｂ）の比率が低すぎると、接着力が低下したり、耐久性が低下する傾向がある。
【００３０】
＜エポキシ化合物（Ｃ）＞
本発明においては、上記オキセタン化合物（Ａ）およびトリアジン骨格含有エポキシ化合物（Ｂ）以外に、さらなる接着性の向上を図る目的で、トリアジン骨格含有エポキシ化合物（Ｂ）以外のエポキシ化合物（Ｃ）（以下、エポキシ化合物（Ｃ）と略記する）を用いることができる。
【００３１】
上記エポキシ化合物（Ｃ）としては、トリアジン骨格含有エポキシ化合物（Ｂ）以外の各種エポキシ化合物、即ち化合物中にトリアジン骨格を有さないエポキシ化合物を用いることができる。エポキシ化合物（Ｃ）としては、例えば、脂肪族系エポキシ化合物、分子内に少なくとも１個の芳香環を有するエポキシ化合物（芳香族系エポキシ化合物）、分子内に少なくとも１個の脂環式骨格を有するエポキシ化合物（脂環式エポキシ化合物）等があげられる。これらは単独でもしくは２種以上併せて用いることができる。
【００３２】
上記脂肪族系エポキシ化合物としては、例えば、ブチルグリシジルエーテル、２−エチルヘキシルグリシジルエーテル、アリルグリシジルエーテル、グリシドール、炭素数１１〜１５のアルコールグリシジルエーテル、ラウリルアルコールグリシジルエーテル等の分子内にエポキシ基を１個有する脂肪族系エポキシ化合物や、ネオペンチルグリコールジグリシジルエーテル、１，４−ブタンジオールジグリシジルエーテル、１，６−ヘキサンジオールジグリシジルエーテル、トリメチロールプロパンポリグリシジルエーテル、ペンタエリスリトールポリグリシジルエーテル、エチレングリコールジグリシジルエーテル、ポリエチレングリコールジグリシジルエーテル、プロピレングリコールジグリシジルエーテル、ポリプロピレングリコールジグリシジルエーテル、ポリテトラメチレングリコールジグリシジルエーテル、ポリブタジエンジグリシジルエーテル、ソルビトールポリグリシジルエーテル、グリセリンポリグリシジルエーテル、ポリグリセリンポリグリシジルエーテル等の分子内にエポキシ基を２個以上有する２官能以上の脂肪族系エポキシ化合物等があげられる。これら脂肪族系エポキシ化合物は単独でもしくは２種以上併せて用いることができる。
【００３３】
上記芳香族系エポキシ化合物としては、例えば、フェニルグリシジルエーテル、ｐ−ｔｅｒｔ−ブチルフェニルグリシジルエーテル、ｐ−ｓｅｃ−ブチルフェニルグリシジルエーテル、ジブロモフェニルグリシジルエーテル、レゾルシンジグリシジルエーテル等の分子内にエポキシ基を１個有する芳香族系エポキシ化合物、フタル酸ジグリシジルエステル、テレフタル酸ジグリシジルエステル、ヒドロキノンジグリシジルエーテル、ビスフェノールＡジグリシジルエーテル、ビスフェノールＦジグリシジルエーテル、ブロモビスフェノールＡジグリシジルエーテル、フェノールノボラック型エポキシ樹脂、クレゾールノボラック型エポキシ樹脂、ノボラック型エポキシ樹脂、ビフェニル型エポキシ樹脂等の分子内にエポキシ基を２個以上有する芳香族系エポキシ化合物、等があげられる。これら芳香族系エポキシ化合物は単独でもしくは２種以上併せて用いることができる。
【００３４】
上記脂環式エポキシ化合物としては、例えば、ジシクロペンタジエンオキサイド、リモネンジオキサイド、４−ビニルシクロヘキセンジオキサイド、３’，４’−エポキシシクロヘキシルメチル−３，４−エポキシシクロヘキサンカルボキシレート、ε−カプロラクトン変性３’，４’−エポキシシクロヘキシルメチル−３，４−エポキシシクロヘキサンカルボキシレート、ビス（３，４−エポキシシクロヘキシルメチル）アジペート、水素化ビスフェノールＡジグリシジルエーテルのような芳香環が水素化されているエポキシ化合物、シクロヘキサンジメタノールジグリシジルエーテル等があげられる。これら脂環式エポキシ化合物は単独でもしくは２種以上併せて用いることができる。
【００３５】
上記エポキシ化合物（Ｃ）の中でも、接着性の点からは、脂肪族系エポキシ化合物および芳香族系エポキシ化合物の少なくとも一方を用いることが好ましく、さらには、脂肪族系エポキシ化合物を用いることが好ましく、特には２官能以上の脂肪族系エポキシ化合物を用いることが好ましい。
【００３６】
上記トリアジン骨格含有エポキシ化合物（Ｂ）とエポキシ化合物（Ｃ）との含有重量比は、（Ｂ）／（Ｃ）＝１／９〜９／１であることが好ましく、さらには（Ｂ）／（Ｃ）＝１．５／８．５〜８．５／１．５、特には（Ｂ）／（Ｃ）＝２／８〜８／２であることが好ましい。エポキシ化合物（Ｃ）の含有比率が小さすぎると、接着力が低下する傾向があり、エポキシ化合物（Ｃ）の含有比率が大きすぎると耐久性が低下する傾向がある。
【００３７】
＜エチレン性不飽和基を有する不飽和化合物（Ｄ）＞
本発明においては、上記（Ａ）〜（Ｃ）以外に、ラジカル重合成分として、分子内に少なくとも１個のエチレン性不飽和基を有する不飽和化合物（以下、エチレン性不飽和化合物と略す場合がある。）（Ｄ）を用いることができる。エチレン性不飽和化合物（Ｄ）を用いることにより、硬化速度を調整することができ、硬化性が向上する。なお、エチレン性不飽和化合物（Ｄ）を、ラジカル重合成分として用いる場合には、後述する光ラジカル重合開始剤（Ｆ）を用いることが好ましい。
【００３８】
上記エチレン性不飽和化合物（Ｄ）として、例えば、分子内に少なくとも１個の（メタ）アクリロイル基を有する（メタ）アクリル系化合物をあげることができる。
【００３９】
上記（メタ）アクリル系化合物としては、例えば、（メタ）アクリレート類、（メタ）アクリルアミド類、（メタ）アクリル酸、（メタ）アクリロイルモルホリン、（メタ）アクリルアルデヒド等があげられる。
【００４０】
上記分子内に１個の（メタ）アクリロイル基を有する（メタ）アクリレート類としては、例えば、つぎのような化合物があげられる。
【００４１】
メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、２−エチルヘキシル（メタ）アクリレート、オクチル（メタ）アクリレート、イソオクチル（メタ）アクリレート、ラウリル（メタ）アクリレート、およびステアリル（メタ）アクリレート等の、アルキル（メタ）アクリレート類；
２−ヒドロキシエチル（メタ）アクリレ−ト、２−ヒドロキシプロピル（メタ）アクリレ−ト、および４−ヒドロキシブチル（メタ）アクリレート等の、ヒドロキシアルキル（メタ）アクリレート類；
シクロヘキシル（メタ）アクリレート、イソボルニル（メタ）アクリレート、１，４−シクロヘキサンジメチロールモノ（メタ）アクリレート、ジシクロペンタニル（メタ）アクリレート、ジシクロペンテニル（メタ）アクリレート、ジシクロペンテニルオキシエチル（メタ）アクリレート等の、脂環式（メタ）アクリレート類；
ベンジル（メタ）アクリレート、ｐ−クミルフェノールアルキレンオキサイド付加物の（メタ）アクリレート、ｏ−フェニルフェノールアルキレンオキサイド付加物の（メタ）アクリレート、フェノールアルキレンオキサイド付加物の（メタ）アクリレートおよびノニルフェノールアルキレンオキサイド付加物の（メタ）アクリレート等の、芳香族環を有する（メタ）アクリレート類（ここで、アルキレンオキサイドとしては、エチレンオキサイドやプロピレンオキサイド等があげられる）；
２−メトキシエチル（メタ）アクリレート、エトキシメチル（メタ）アクリレート、および２−エチルヘキシルアルコールのアルキレンオキサイド付加物の（メタ）アクリレート等の、アルコキシアルキル（メタ）アクリレート類；
エチレングリコールモノ（メタ）アクリレート、プロピレングリコールモノ（メタ）アクリレート、ペンタンジオールモノ（メタ）アクリレート、およびヘキサンジオールモノ（メタ）アクリレート等の、二価アルコールのモノ（メタ）アクリレート類；
ジエチレングリコールのモノ（メタ）アクリレート、トリエチレングリコールのモノ（メタ）アクリレート、テトラエチレングリコールのモノ（メタ）アクリレート、ポリエチレングリコールのモノ（メタ）アクリレート、ジプロピレングリコールのモノ（メタ）アクリレート、トリプロピレングリコールのモノ（メタ）アクリレート、およびポリプロピレングリコールのモノ（メタ）アクリレート等の、ポリアルキレングリコールのモノ（メタ）アクリレート類；
グリシジル（メタ）アクリレート；
テトラヒドロフルフリル（メタ）アクリレート；
カプロラクトン変性テトラヒドロフルフリル（メタ）アクリレート等の、テトラヒドロフルフリル（メタ）アクリレート類；
３，４−エポキシシクロヘキシルメチル（メタ）アクリレート；
Ｎ，Ｎ−ジメチルアミノエチル（メタ）アクリレート；
２−（メタ）アクリロイルオキシエチルイソシアネート等。
【００４２】
また、分子内に２個以上の（メタ）アクリロイル基を有する（メタ）アクリレート類としては、例えば、つぎのような化合物があげられる。
【００４３】
トリシクロデカンジメチロールジ（メタ）アクリレート、１，４−シクロヘキサンジメチロールジ（メタ）アクリレート、ノルボルナンジメチロールジ（メタ）アクリレート、および水素添加ビスフェノールＡのジ（メタ）アクリレート等の、脂環式環を有するジ（メタ）アクリレート類；
ビスフェノールＡエチレンオキサイド付加物のジ（メタ）アクリレート、およびビスフェノールＡプロピレンオキサイド付加物のジ（メタ）アクリレートを含むビスフェノールＡアルキレンオキサイド付加物のジ（メタ）アクリレート、並びにビスフェノールＡジグリシジルエーテルのジ（メタ）アクリレート等の、芳香族環を有するジ（メタ）アクリレート類；
エチレングリコールジ（メタ）アクリレート、プロピレングリコールジ（メタ）アクリレート、ペンタンジオールジ（メタ）アクリレート、およびヘキサンジオールジ（メタ）アクリレート等の、アルキレングリコールのジ（メタ）アクリレート類；
ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、ジプロピレングリコールジ（メタ）アクリレート、トリプロピレングリコールジ（メタ）アクリレート、およびポリプロピレングリコールジ（メタ）アクリレート等の、ポリアルキレングリコールのジ（メタ）アクリレート類；
グリセリンのジまたはトリ（メタ）アクリレート、およびジグリセリンのジまたはトリ（メタ）アクリレート等の、グリセリン類のジまたはトリ（メタ）アクリレート類；
グリセリン類のアルキレンオキサイド付加物のジまたはトリ（メタ）アクリレート類；
ビスフェノールＡアルキレンオキサイド付加物のジ（メタ）アクリレート、およびビスフェノールＦアルキレンオキサイド付加物のジ（メタ）アクリレート等の、ビスフェノールアルキレンオキサイド付加物のジ（メタ）アクリレート類；
トリメチロールプロパントリ（メタ）アクリレート、ジトリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、ジペンタエリスリトールペンタ（メタ）アクリレート、およびジペンタエリスリトールヘキサ（メタ）アクリレート等の、ポリオールポリ（メタ）アクリレート類；
これらポリオールのアルキレンオキサイド付加物のポリ（メタ）アクリレート類；
イソシアヌル酸アルキレンオキサイド付加物のジまたはトリ（メタ）アクリレート類；
１，３，５−トリ（メタ）アクリロイルヘキサヒドロ−ｓ−トリアジン等。
【００４４】
（メタ）アクリルアミド類としては、（メタ）アクリルアミド、Ｎ，Ｎ−ジメチル（メタ）アクリルアミド、Ｎ，Ｎ−ジエチル（メタ）アクリルアミド、Ｎ−メチロール（メタ）アクリルアミド、Ｎ−（３−Ｎ，Ｎ−ジメチルアミノプロピル）（メタ）アクリルアミド、メチレンビス（メタ）アクリルアミド、エチレンビス（メタ）アクリルアミド等があげられる。
【００４５】
また、ウレタン（メタ）アクリレート、ポリエステル（メタ）アクリレートおよびエポキシ（メタ）アクリレート等のオリゴマーも、（メタ）アクリル系化合物として使用できる。
【００４６】
さらに、（メタ）アクリロイル基とともにそれ以外のエチレン性不飽和結合を有する化合物も、（メタ）アクリル系化合物として使用でき、その具体例として、アリル（メタ）アクリレート、Ｎ，Ｎ−ジアリル（メタ）アクリルアミド等があげられる。
【００４７】
また、エチレン性不飽和化合物（Ｄ）としては、以上の（メタ）アクリル系化合物以外にも、Ｎ−ビニル−２−ピロリドン、アジピン酸ジビニル、およびセバシン酸ジビニルの如き、ビニル化合物；トリアリルイソシアヌレート、トリアリルアミン、テトラアリルピロメリテート、Ｎ，Ｎ，Ｎ’，Ｎ’−テトラアリル−１，４−ジアミノブタン、テトラアリルアンモニウム塩、およびアリルアミンの如き、アリル化合物；マレイン酸およびイタコン酸等の、不飽和カルボン酸等も使用することもできる。
【００４８】
上記エチレン性不飽和化合物（Ｄ）としては、硬化収縮が少なく、接着力に優れる点から、分子内に１個の（メタ）アクリロイル基を有する（メタ）アクリル系化合物を用いることが好ましく、さらには、分子内に１個の（メタ）アクリロイル基を有する（メタ）アクリレート類が好ましい。（メタ）アクリレート類の中でも、エポキシ基との反応性の点から、ヒドロキシアルキル（メタ）アクリレート類、脂環式（メタ）アクリレート類を用いることが好ましく、特には、ヒドロキシアルキル（メタ）アクリレート類が好ましく、殊には、ヒドロキシエチルアクリレート、４−ヒドロキシブチルアクリレートを用いることが好ましい。
【００４９】
上記エチレン性不飽和化合物（Ｄ）の含有量は、オキセタン化合物（Ａ）とトリアジン骨格含有エポキシ化合物（Ｂ）の合計１００重量部に対して、２〜１００重量部であることが好ましく、より好ましくは５〜５０重量部であり、さらに好ましくは１０〜３０重量部である。上記エチレン性不飽和化合物（Ｄ）の含有量が多すぎると、硬化収縮が大きくなり、接着力が低下する傾向がある。また、上記エチレン性不飽和化合物（Ｄ）の含有量が少なすぎると、硬化速度が低下する傾向がある。
【００５０】
＜光カチオン重合開始剤（Ｅ）＞
本発明においては、接着剤組成物にさらに光カチオン重合開始剤（Ｅ）を含有させることが好ましい。上記光カチオン重合開始剤（Ｅ）を使用することにより、接着剤組成物の常温での硬化が可能となり、保護フィルムを良好に接着することが可能となる。上記光カチオン重合開始剤（Ｅ）としては、活性エネルギー線の照射によりカチオン種やルイス酸を生じる化合物であり、例えば、芳香族ジアゾニウム塩、芳香族ヨードニウム塩や芳香族スルホニウム塩のようなオニウム塩、鉄−アレン錯体等があげられる。
【００５１】
上記芳香族ジアゾニウム塩としては、例えば、ベンゼンジアゾニウム・ヘキサフルオロアンチモネート、ベンゼンジアゾニウム・ヘキサフルオロホスフェート、ベンゼンジアゾニウム・ヘキサフルオロボレート等があげられる。これらは単独でもしくは２種以上併せて用いることができる。
【００５２】
上記芳香族ヨードニウム塩としては、例えば、ジフェニルヨードニウム・テトラキス（ペンタフルオロフェニル）ボレート、ジフェニルヨードニウム・ヘキサフルオロホスフェート、ジフェニルヨードニウム・ヘキサフルオロアンチモネート、ジ（４−ノニルフェニル）ヨードニウム・ヘキサフルオロホスフェート等があげられる。これらは単独でもしくは２種以上併せて用いることができる。
【００５３】
上記芳香族スルホニウム塩としては、例えば、トリフェニルスルホニウム・ヘキサフルオロホスフェート、トリフェニルスルホニウム・ヘキサフルオロアンチモネート、トリフェニルスルホニウム・テトラキス（ペンタフルオロフェニル）ボレート、ジフェニル〔４−（フェニルチオ）フェニル〕スルホニウム・ヘキサフルオロホスフェート、４，４'−ビス〔ジフェニルスルホニオ〕ジフェニルスルフィド・ビスヘキサフルオロホスフェート、４，４'−ビス〔ジ（β−ヒドロキシエトキシ）フェニルスルホニオ〕ジフェニルスルフィド・ビスヘキサフルオロアンチモネート、４，４'−ビス〔ジ（β−ヒドロキシエトキシ）フェニルスルホニオ〕ジフェニルスルフィド・ビスヘキサフルオロホスフェート、７−〔ジ（ｐ−トルイル）スルホニオ〕−２−イソプロピルチオキサントン・ヘキサフルオロアンチモネート、７−〔ジ（ｐ−トルイル）スルホニオ〕−２−イソプロピルチオキサントン・テトラキス（ペンタフルオロフェニル）ボレート、４−フェニルカルボニル−４'−ジフェニルスルホニオ−ジフェニルスルフィド・ヘキサフルオロホスフェート、４−（ｐ−ｔｅｒｔ−ブチルフェニルカルボニル）−４'−ジフェニルスルホニオ−ジフェニルスルフィド・ヘキサフルオロアンチモネート、４−（ｐ−ｔｅｒｔ−ブチルフェニルカルボニル）−４'−ジ（ｐ−トルイル）スルホニオ−ジフェニルスルフィド・テトラキス（ペンタフルオロフェニル）ボレート等があげられる。これらは単独でもしくは２種以上併せて用いることができる。
【００５４】
上記鉄−アレン錯体としては、例えば、キシレン−シクロペンタジエニル鉄（ＩＩ）−ヘキサフルオロアンチモネート、クメン−シクロペンタジエニル鉄（ＩＩ）−ヘキサフルオロホスフェート、キシレン−シクロペンタジエニル鉄（ＩＩ）−トリス（トリフルオロメチルスルホニル）メタナイド等があげられる。これらは単独でもしくは２種以上併せて用いることができる。
【００５５】
なかでも、長波長の光源に対して高感度で反応するという点から、芳香族ヨードニウム塩、芳香族スルホニウム塩を用いることが好ましい。
【００５６】
上記光カチオン重合開始剤（Ｅ）の含有量は、オキセタン化合物（Ａ）およびトリアジン骨格含有エポキシ化合物（Ｂ）（エポキシ化合物（Ｃ）を含有する場合はエポキシ化合物（Ｃ）を含む）の合計量１００重量部に対して０．５〜２０重量部であることが好ましく、特には１．０〜１５重量部、さらには１．５〜１０重量部が好ましい。光カチオン重合開始剤（Ｅ）の含有量が多すぎると、溶解性が低下したり、耐久性が低下する傾向がある。また、光カチオン重合開始剤（Ｅ）の含有量が少なすぎると、硬化が不充分となり、機械強度や接着強度が低下する傾向がある。
【００５７】
＜光ラジカル重合開始剤（Ｆ）＞
本発明においては、さらに光ラジカル重合開始剤（Ｆ）を用いることもできる。上記光ラジカル重合開始剤（Ｆ）としては、例えば、ジエトキシアセトフェノン、２−ヒドロキシ−２−メチル−１−フェニルプロパン−１−オン、ベンジルジメチルケタール、４−（２−ヒドロキシエトキシ）フェニル−（２−ヒドロキシ−２−プロピル）ケトン、１−ヒドロキシシクロヘキシルフェニルケトン、２−メチル−２−モルホリノ（４−チオメチルフェニル）プロパン−１−オン、２−ベンジル−２−ジメチルアミノ−１−（４−モルホリノフェニル）ブタノン、２−ヒドロキシ−２−メチル−１−［４−（１−メチルビニル）フェニル］プロパノンオリゴマー等のアセトフェノン類；ベンゾイン、ベンゾインメチルエーテル、ベンゾインエチルエーテル、ベンゾインイソプロピルエーテル、ベンゾインイソブチルエーテル等のベンゾイン類；ベンゾフェノン、ｏ−ベンゾイル安息香酸メチル、４−フェニルベンゾフェノン、４−ベンゾイル−４’−メチル−ジフェニルサルファイド、３，３’，４，４’−テトラ（ｔ−ブチルパーオキシカルボニル）ベンゾフェノン、２，４，６−トリメチルベンゾフェノン、４−ベンゾイル−Ｎ，Ｎ−ジメチル−Ｎ−［２−（１−オキソ−２−プロペニルオキシ）エチル］ベンゼンメタナミニウムブロミド、（４−ベンゾイルベンジル）トリメチルアンモニウムクロリド等のベンゾフェノン類；２−イソプロピルチオキサントン、４−イソプロピルチオキサントン、２，４−ジエチルチオキサントン、２，４−ジクロロチオキサントン、１−クロロ−４−プロポキシチオキサントン、２−（３−ジメチルアミノ−２−ヒドロキシ）−３，４−ジメチル−９Ｈ−チオキサントン−９−オンメソクロリド等のチオキサントン類；２，４，６−トリメチルベンゾイル−ジフェニル−フォスフィンオキサイド、ビス（２，６−ジメトキシベンゾイル）−２，４，４−トリメチル−ペンチルフォスフィンオキサイド、ビス（２，４，６−トリメチルベンゾイル）−フェニルフォスフィンオキサイド等のアシルフォスフォンオキサイド類；等があげられる。なお、これら光ラジカル重合開始剤（Ｆ）は、単独でもしくは２種以上併せて用いることができる。
【００５８】
また、これらの助剤として、トリエタノールアミン、トリイソプロパノールアミン、４，４’−ジメチルアミノベンゾフェノン（ミヒラーケトン）、４，４’−ジエチルアミノベンゾフェノン、２−ジメチルアミノエチル安息香酸、４−ジメチルアミノ安息香酸エチル、４−ジメチルアミノ安息香酸（ｎ−ブトキシ）エチル、４−ジメチルアミノ安息香酸イソアミル、４−ジメチルアミノ安息香酸２−エチルヘキシル、２，４−ジエチルチオキサンソン、２，４−ジイソプロピルチオキサンソン等を併用することも可能である。
【００５９】
これら光ラジカル重合開始剤（Ｆ）の中でも、アシルフォスフィンオキサイド類を用いることが好ましく、特には、２，４，６−トリメチルベンゾイル−ジフェニルフォスフィンオキサイド、ビス（２，６−ジメトキシベンゾイル）−２，４，４−トリメチル−ペンチルフォスフィンオキサイド、ビス（２，４，６−トリメチルベンゾイル）−フェニルフォスフィンオキサイドが好ましく、更には、２，４，６−トリメチルベンゾイル−フェニルフォスフィンオキサイド、ビス（２，４，６−トリメチルベンゾイル）−フェニルフォスフィンオキサイドを用いることが好ましい。
【００６０】
上記光ラジカル重合開始剤（Ｆ）を含有する場合における含有量は、エチレン性不飽和化合物（Ｄ）１００重量部に対して２０重量部以下であることが好ましく、特には０．１〜２０重量部、さらには０．５〜１０重量部が好ましい。光ラジカル重合開始剤（Ｆ）の含有量が多すぎると、光ラジカル重合開始剤の溶解性が低下したり、接着剤層の耐久性が低下する傾向がある。また、光ラジカル重合開始剤（Ｆ）の含有量が少なすぎると、硬化が不充分となり、接着剤層の接着強度や機械強度が低下する傾向がある。
【００６１】
上記光カチオン重合開始剤（Ｅ）とともに光ラジカル重合開始剤（Ｆ）を併用する場合の両者の含有重量比は、相溶性、反応性の点から、（Ｅ）／（Ｆ）＝２０／１〜１／２０であることが好ましく、より好ましくは（Ｅ）／（Ｆ）＝１５／１〜１／１０、特に好ましくは（Ｅ）／（Ｆ）＝１０／１〜１／５である。
【００６２】
また、特には、硬化効率（少ない活性エネルギー線の照射量で効率良く硬化できる）の点で、上記光カチオン重合開始剤（Ｅ）と光ラジカル重合開始剤（Ｆ）の好ましい組み合わせは、光カチオン重合開始剤（Ｅ）として芳香族スルホニウム塩、芳香族ヨードニウム塩を用いる場合、光ラジカル重合開始剤（Ｆ）としてアシルフォスフィンオキサイド類を用いる組み合わせである。
【００６３】
本発明においては、上記各成分以外に、本発明の効果を損なわない範囲において、光増感剤、ポリオール類、シランカップリング剤、帯電防止剤、その他の接着剤、アクリル系樹脂、ウレタン樹脂、ロジン、ロジンエステル、水添ロジンエステル、フェノール樹脂、芳香族変性テルペン樹脂、脂肪族系石油樹脂、脂環族系石油樹脂、スチレン系樹脂、キシレン系樹脂等の粘着付与剤、可塑剤、着色剤、充填剤、老化防止剤、紫外線吸収剤、機能性色素等の他の添加剤や、紫外線あるいは放射線照射により呈色あるいは変色を起こすような化合物を配合することができる。これら添加剤の配合量は、添加剤毎に適宜設定されるが、例えば、接着剤組成物全体の３０重量％以下であることが好ましく、特に好ましくは２０重量％以下である。
また、上記添加剤の他にも、接着剤組成物の構成成分の製造原料等に含まれる不純物等が少量含有されたものであっても良い。
【００６４】
上記光増感剤は、これを使用することにより、反応性が向上し、硬化物の機械強度や接着強度を向上させることができる。光増感剤としては、例えば、９，１０−ジブトキシアントラセン等のアントラセン誘導体；ベンゾインメチルエーテル、ベンゾインイソプロピルエーテル、α，α−ジメトキシ−α−フェニルアセトフェノン等のベンゾイン誘導体；ベンゾフェノン、２，４−ジクロロベンゾフェノン、ｏ−ベンゾイル安息香酸メチル、４，４’−ビス（ジメチルアミノ）ベンゾフェノン、４，４’−ビス（ジエチルアミノ）ベンゾフェノン等のベンゾフェノン誘導体；２−クロロアントラキノン、２−メチルアントラキノン等のアントラキノン誘導体などのカルボニル化合物；２−クロロチオキサントン、２−イソプロピルチオキサントン、２，４−ジエチルチオキサンテン−９−オン、等のチオキサントン誘導体などの有機硫黄化合物；過硫化物、レドックス系化合物、アゾおよびジアゾ化合物、ハロゲン化合物、光還元性色素等があげられる。これらは単独でもしくは２種以上併せて用いることができる。なかでも、アントラセン誘導体、チオキサントン誘導体を用いることが好ましい。
上記光増感剤は、光カチオン重合開始剤（Ｅ）および光ラジカル重合開始剤（Ｆ）の総量を１００重量部とした場合に、０．０１〜２０重量部の範囲で含有することが好ましい。光増感剤の含有量が多すぎると、組成物や、得られる接着剤層が着色する傾向があり、少なすぎると、反応性が低下し、増感効果が得られない傾向がある。
【００６５】
上記シランカップリング剤は、通常、構造中に反応性官能基とケイ素原子結合アルコキシ基をそれぞれ１つ以上含有する有機ケイ素化合物であり、接着剤層と保護フィルムとの接着性を向上させることができる。
【００６６】
上記シランカップリング剤の反応性官能基としては、エポキシ基、（メタ）アクリロイル基、メルカプト基、ビニル基、水酸基、カルボキシル基、アミノ基、アミド基、イソシアネート基等が挙げられ、これらの中でも、エポキシ基、ビニル基、ラジカル基のようなカチオン重合性官能基を含むことが好ましい。なお、シランカップリング剤は、反応性官能基およびアルコキシ基以外の有機官能基、例えば、アルキル基、フェニル基等を有していてもよい。
【００６７】
シランカップリング剤として、具体的には、２−(３，４−エポキシシクロヘキシル)エチルトリメトキシシラン、３−グリシドキシプロピルトリメトキシシラン、３−グリシドキシプロピルメチルジエトキシシラン、３−グリシドキシプロピルトリエトキシシラン等のエポキシ基含有シランカップリング剤、３−（メタ）アクリロキシプロピルメチルジメトキシシラン、３−メタクリロキシプロピルトリメトキシシラン、３−（メタ）アクリロキシプロピルメチルジエトキシシラン、３−（メタ）アクリロキシプロピルトリエトキシシラン等の（メタ）アクリロイル基含有シランカップリング剤、ビニルトリメトキシシラン、ビニルトリエトキシシラン等のビニル基含有シランカップリング剤、Ｎ−２−（アミノエチル）−３−アミノプロピルメチルジメトキシシラン、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン等のアミノ基含有シランカップリング剤、３−メルカプトプロピルメチルジメトキシシラン、３−メルカプトプロピルトリメトキシシラン等のメルカプト基含有シランカップリング剤、トリス−（トリメトキシシリルプロピル）イソシアヌレート等のイソシアヌレート基含有シランカップリング剤、３−イソシアネートプロピルトリエトキシシラン等のイソシアネート基含有シランカップリング剤、等があげられる。これらは単独でもしくは２種以上併せて用いることができる。なかでも、接着力の点から、２−(３，４−エポキシシクロヘキシル)エチルトリメトキシシラン、３−グリシドキシプロピルトリメトキシシラン、３−（メタ）アクリロキシプロピルメチルジメトキシシラン、３−（メタ）アクリロキシプロピルトリメトキシシラン、３−グリシドキシプロピルメチルジエトキシシラン、３−グリシドキシプロピルトリエトキシシラン、ビニルトリメトキシシラン、ビニルトリエトキシシランを用いることが好ましい。
【００６８】
また、シランカップリング剤としては、上記のようなモノマー型のシラン化合物を用いてもよいし、一部が加水分解し重縮合したオリゴマー型シラン化合物を用いてもよい。
【００６９】
上記シランカップリング剤の含有量は、接着剤組成物１００重量部に対して、通常０．１〜１０重量部、好ましくは０．１〜５重量部である。
【００７０】
本発明の接着剤組成物は、上記各成分を用いて所定割合にて配合し、混合することにより得られる。
【００７１】
このようにして、本発明の活性エネルギー線硬化性接着剤組成物が得られる。本発明の接着剤組成物は、活性エネルギー線照射により硬化することにより、接着剤として機能するものであり、偏光子と保護フィルムを接着するための偏光板用接着剤として好適に用いることができるものである。
【００７２】
＜偏光板＞
本発明の偏光板は、偏光板用接着剤を介して偏光子と保護フィルムが貼り合わされたものであり、詳しくは、偏光子の少なくとも一方の面、好ましくは両面に、本発明の偏光板用接着剤を用いて保護フィルムが貼り合わされたものであり、通常は、液状の偏光板接着剤組成物を偏光子面あるいは保護フィルム面、あるいはその両方の面に均一に塗布した後、両者を貼り合わせ、圧着し、活性エネルギー線照射を行なうことで偏光板が形成される。
【００７３】
上記偏光子としては、通常、平均重合度が１，５００〜１０，０００、ケン化度が８５〜１００モル％のポリビニルアルコール系樹脂からなるフィルムを原反フィルムとして、ヨウ素−ヨウ化カリウムの水溶液あるいは二色性染料により染色された一軸延伸フィルム（通常、２〜１０倍、好ましくは３〜７倍程度の延伸倍率）が用いられる。
【００７４】
上記ポリビニルアルコール系樹脂は、通常、酢酸ビニルを重合したポリ酢酸ビニルをケン化して製造されるが、少量の不飽和カルボン酸（塩、エステル、アミド、ニトリル等を含む）、オレフィン類、ビニルエーテル類、不飽和スルホン酸塩等、酢酸ビニルと共重合可能な成分を含有していてもよい。また、ポリビニルアルコールを酸の存在下でアルデヒド類と反応させた、例えば、ポリブチラール樹脂、ポリビニルホルマール樹脂等のいわゆるポリビニルアセタール樹脂およびポリビニルアルコール誘導体があげられる。
【００７５】
上記偏光板の保護フィルムとしては、従来のＴＡＣ系フィルムに加えアクリル系フィルム、ポリエチレン系フィルム、ポリプロピレン系フィルム、シクロオレフィン系フィルムなども用いることができ、本発明の粘着剤組成物は、ＴＡＣ系フィルム、アクリル系フィルム、シクロオレフィン系フィルム、ポリエチレンテレフタレート（ＰＥＴ）系フィルム等から選ばれるいずれの保護フィルムに対しても好適に用いられる。
【００７６】
本発明の接着剤組成物を偏光子上あるいは保護フィルム上に塗工するにあたっては、例えば、リバースコーター、グラビアコーター（ダイレクト，リバースやオフセット）、バーリバースコーター、ロールコーター、ダイコーター、バーコーター、ロッドコーター等を用いたり、ディッピング方式による塗工を行うことができる。
【００７７】
上記貼り合わせ，圧着の際には、例えばロールラミネーター等を用いることができ、その圧力は通常０．１〜１０ＭＰａの範囲から選択される。
【００７８】
上記活性エネルギー線には、遠紫外線、紫外線、近紫外線、赤外線等の光線、Ｘ線、γ線等の電磁波の他、電子線、プロトン線、中性子線等が利用できるが、硬化速度、照射装置の入手のし易さ、価格等から紫外線照射による硬化が有利である。
【００７９】
上記紫外線照射を行なう際の光源としては、高圧水銀灯、無電極ランプ、超高圧水銀灯カーボンアーク灯、キセノン灯、メタルハライドランプ、ケミカルランプ、ブラックライト、ＬＥＤランプ等が用いられる。
上記紫外線照射は、通常２〜３０００ｍＪ／ｃｍ2、好ましくは１０〜２０００ｍＪ／ｃｍ2の条件で行われる。
【００８０】
特に上記高圧水銀灯の場合は、例えば、通常５〜３０００ｍＪ／ｃｍ2、好ましくは５０〜２０００ｍＪ／ｃｍ2の条件で行われる。
また、上記無電極ランプの場合は、例えば、通常２〜２０００ｍＪ／ｃｍ2、好ましくは１０〜１０００ｍＪ／ｃｍ2の条件で行われる。
【００８１】
そして、照射時間は、光源の種類、光源と塗布面との距離、塗工厚、その他の条件によっても異なるが、通常は、数秒〜数十秒、場合によっては数分の１秒でもよい。一方、上記電子線照射の場合には、例えば、５０〜１０００ｋｅＶの範囲のエネルギーを持つ電子線を用い、２〜５０Ｍｒａｄの照射量とするのがよい。
【００８２】
上記活性エネルギー線（紫外線、電子線等）の照射方向は、任意の適切な方向から照射することができるが、偏光子の劣化を防げる点で、透明保護フィルム側から照射することが好ましい。
【００８３】
上記により得られる本発明の偏光板における接着剤層の厚さは、通常０．０１〜１０μｍ、好ましくは０．０１〜５μｍ、特に好ましくは０．０１〜２μｍ、さらに好ましくは０．０１〜１μｍである。上記厚さが薄すぎると接着力自体の凝集力が得られず、接着強度が得られない傾向があり、厚すぎると打ち抜き加工時の割れ等により偏光板の加工性が低下する傾向がある。
【００８４】
本発明の接着剤組成物は、初期および経時での接着力に優れる接着剤となり、種々の用途に利用可能であるが、とりわけ、種々の偏光板用保護フィルムと偏光子との貼り合せに好適であり、良好な接着性を示すものである。また、接着剤層の耐久性にも優れたものである。
【実施例】
【００８５】
以下、実施例をあげて本発明をさらに具体的に説明するが、本発明はその要旨を超えない限り以下の実施例に限定されるものではない。なお、例中、「部」、「％」とあるのは、重量基準を意味する。
【００８６】
実施例および比較例に先立って、下記に示す接着剤組成物の各成分を用意した。
【００８７】
〔オキセタン化合物（Ａ）〕
（Ａ−１）３−エチル−３｛［（３−エチルオキセタン−３−イル）メトキシ］メチル｝オキセタン（分子内にオキセタニル基を２個有するオキセタン化合物：東亞合成社製、アロンオキセタンＯＸＴ−２２１）
【００８８】
〔トリアジン骨格含有エポキシ化合物（Ｂ）〕
（Ｂ−１）トリス（２，３−エポキシプロピル）−イソシアヌレート（日産化学工業社製、ＴＥＰＩＣ−ＶＬ、エポキシ当量１２５〜１４５ｇ／ｅｑ）
【００８９】
〔エポキシ化合物（Ｃ）〕
（Ｃ−１）１，６−ヘキサンジオールジグリシジルエーテル（脂肪族系エポキシ化合物：ナガセケムテックス社製、ＥＸ−２１２）
（Ｃ−２）ビスフェノールＡ型エポキシ樹脂（芳香族エポキシ化合物：三菱化学社製、ＪＥＲ８２８）
【００９０】
〔エチレン性不飽和基を有する不飽和化合物（Ｄ）〕
（Ｄ−１）４−ヒドロキシブチルアクリレート（大阪有機化学工業社製、４ＨＢＡ）
【００９１】
〔光カチオン重合開始剤（Ｅ）〕
（Ｅ−１）ジフェニル〔４−（フェニルチオ）フェニル〕スルホニウム・ヘキサフルオロホスフェート（芳香族スルホニウム塩：サンアプロ社製、ＣＰＩ−１００Ｐ）
【００９２】
〔光ラジカル重合開始剤（Ｆ）〕
（Ｆ−１）２，４，６−トリメチルベンゾイル−ジフェニル−フォスフィンオキサイド（アシルフォスフィンオキサイド類：ＢＡＳＦ社製、ＩＲＧＡＣＵＲＥ  ＴＰＯ）
【００９３】
〔実施例１〜４、比較例１〜２〕
＜接着剤組成物の調製＞
上記各配合成分を、後記の表１に示す割合で配合し、混合することにより接着剤組成物を調製した。
【００９４】
＜偏光子の作製＞
まず、６０μｍのＰＶＡフィルムを、水温３０℃の水槽に浸漬しつつ、１．５倍に延伸した。つぎに、ヨウ素０．２ｇ／Ｌ、ヨウ化カリウム１５ｇ／Ｌよりなる染色槽（３０℃）にて２４０秒間浸漬しつつ１．３倍に延伸した。さらに、ホウ酸５０ｇ／Ｌ、ヨウ化カリウム３０ｇ／Ｌの組成のホウ酸処理槽（５０℃）に浸漬すると共に、同時に３．０８倍に一軸延伸しつつ５分間にわたってホウ酸処理を行った。その後、９０℃で乾燥して総延伸倍率６倍の偏光子を製造した。なお、偏光子の水分率は１％であった。
【００９５】
＜偏光板試験片の作製＞
大きさ２００ｍｍ×１５０ｍｍ、厚み６０μｍのＴＡＣフィルム（富士フィルム社製、商品名「フジタック」）および、大きさ２００ｍｍ×１５０ｍｍ、厚み５０μｍの環状オレフィン系樹脂（ＣＯＰ）フィルム（日本ゼオン社製、商品名「ＺＥＯＮＯＲ」）の各フィルムに、それぞれ上記で得られた接着剤組成物をバーコーターで膜厚３μｍとなるように塗工し、接着剤組成物付きフィルムを得た。そして、大きさ１８０ｍｍ×１２０ｍｍの上記偏光子の両面に、各接着剤組成物層付きフィルムをそれぞれ重ね合わせ、ロール機を用いてニップ圧２ＭＰａで貼り合わせ、積層フィルムを得た。
【００９６】
ついで、積層フィルムのＣＯＰフィルム側から、高圧水銀ランプの取り付けられた紫外線照射装置にてピーク照度：１３０ｍＷ／ｃｍ2、積算露光量：３００ｍＪ／ｃｍ2（波長３６５ｎｍ）で紫外線照射を行ない、接着剤組成物を硬化させて偏光板試験片を作製した。
上記で得られた偏光板試験片を用いて、下記の通り性能評価を行った。
【００９７】
＜性能評価＞
〔硬化性〕
偏光子とＴＡＣフィルムの界面をカッターナイフで剥離し、その剥離部分のタック性を指で確認（指触）した。
（評価基準）
○…タックがあった。
×…タックがなかった。
【００９８】
〔接着力〕
偏光板試験片を１２０ｍｍ×２５ｍｍにカットし、９０°方向の応力をかけた際のＴＡＣフィルムと偏光子、および、ＣＯＰフィルムと偏光子の接着具合（接着力）を、測定機器：オートグラフにて測定した。そして、上記測定値に基づき、下記基準に従い評価した。
（評価基準）
○…いずれも強固に接着していた。
△…いずれも弱く接着していた。
×…いずれも接着していなかった。
【００９９】
〔耐水性〕
偏光板試験片を５０ｍｍ×５０ｍｍにカットし、６０℃の温水に浸漬させ、２４時間後の偏光板試験片の外観を観察し、下記基準に従い評価した。
（評価基準）
○…試験片端部からの剥がれがなかった。
△…試験片端部から５ｍｍ未満の範囲において剥がれがあった。
×…試験片端部から５ｍｍ以上の範囲に剥がれがあった。
【０１００】
〔耐久性〕
試験片を１００ｍｍ×１００ｍｍにカットし、−４０℃に３０分間放置し、ついで８５℃に３０分間放置するサイクルを１００回繰り返す熱衝撃試験を実施した。その試験後、下記基準に従い評価した。
（評価方法）
○…外観不良が全く確認されなかった。
×…外観不良（偏光子層にクラックが発生）が確認された。
【０１０１】
【表１】
2018059011.tif 000002
【０１０２】
上記結果から、オキセタン化合物（Ａ）およびトリアジン骨格含有エポキシ化合物（Ｂ）を含有してなる実施例１〜４の接着剤組成物は、良好な硬化性を有し、偏光子と保護フィルムを高い接着力にて貼り合せることができるうえに、耐水性や耐久性においても優れた結果が得られた。このことから、バランスに優れた偏光板用接着剤組成物として実用に適するものであった。
【０１０３】
これに対して、オキセタン化合物（Ａ）とともに、エポキシ化合物としてトリアジン骨格含有エポキシ化合物（Ｂ）を含有せず、脂肪族系エポキシ化合物や芳香族系エポキシ化合物のみを含有してなる比較例１〜２の接着剤組成物では、硬化性および耐水性に関しては良好な結果が得られたが、接着力あるいは耐久性において劣る結果が得られた。このことから、偏光板用接着剤組成物として実用に供すること等ができないものであるといえる。従って、本発明の接着剤組成物が特に偏光板用接着剤用途において非常に優れていることが分かった。
【産業上の利用可能性】
【０１０４】
本発明の接着剤組成物、さらに上記接着性組成物からなる偏光板用接着剤組成物は、偏光子と保護フィルムとの接着性に優れるものであり、種々の偏光板用保護フィルムと偏光子との貼り合わせに好適である。また、偏光板の耐久性、特に耐熱衝撃性に関しても優れたものである。また、本発明の接着剤組成物は、上記偏光板用接着剤用途の他にも、例えば、各種光学フィルムまたはシートの貼り合わせや、電子部品、精密機器、包装材料、表示材料等の貼り合わせに用いることもできる。